【事件の表示】
　特許第２８７５７０１号「セメントモルタル組成物」の特許に対する特許異議の申立てについて、次のとおり決定する。
【結　論】
　訂正を認める。
　特許第２８７５７０１号の特許を維持する。
【理　由】
１手続の経緯
  本件特許第２８７５７０１号の請求項１に係る発明についての出願は、平成５年１月２６日に特許出願され、平成１１年１月１４日にその特許の設定登録がなされ、平成１１年３月３１日にその特許掲載公報が発行されたものである。
　これに対して、特許異議申立人松本油脂製薬株式会社より特許異議の申立てがなされ、取消理由通知がなされ、その指定期間内である平成１２年４月３日に訂正請求がなされ、その後、特許異議申立人に対し上記訂正請求に関し審尋がなされたが何ら回答がなされなかったものである。
２訂正の適否
２−１訂正の内容
  本件訂正請求書における訂正の内容は、本件特許明細書を訂正請求書に添付した訂正明細書のとおりに訂正しようとするものである。
  すなわち、
（１）訂正事項ａ
　請求項１の「セメント１００重量部と、２％水溶液の２０℃における粘度が１００〜１００，０００ｃＰであるセルロースエーテル０．１〜１．０重量部と、それぞれの粒度が３５５μｍ以下であるサッカロースおよび／または普通ポルトランドセメントの凝結始発および終結時間を３００分以上遅延させる、デキストリン０．０５〜０．３０重量部とからなるセメントモルタル組成物。」を「セメント１００重量部と、２％水溶液の２０℃における粘度が１００〜１００，０００ｃＰであるセルロースエーテル（但し、カルボキシメチルセルロースを除く）０．１〜１．０重量部と、それぞれの粒度が３５５μｍ以下であるサッカロースおよび／または普通ポルトランドセメントの凝結始発および終結時間を３００分以上遅延させる、デキストリン０．０５〜０．３０重量部とからなる内外装用タイルの接着用セメントモルタル組成物。」と訂正する。
（２）訂正事項ｂ
　明細書中の「一方、サッカロースやデキストリンを凝結遅延調整剤としてセメントモルタルに用いる提案も種々なされてきた（特開昭４８−６６６１８号公報、特許第１，２１２，４７０号など）が、これらは専ら水硬性物質の発熱を抑え熱歪みを防止するために使用されるものであった。さらに、ばい焼法、酸浸漬法、酵素法等により製造されたデキストリンを用いて、特定量の冷水可溶分、グルコース換算還元糖含有量、粘度等を付与したモルタル組成物が提案されている（特許第１，１６８，６２４号。特開昭６１−１７４５７号公報など）。本発明の目的は、接着強度が高く、優れた保水性、作業性、タイルずれ抵抗性を有するセメントモルタル組成物を提供するものである。」（本件特許掲載公報第２頁第３欄段落【０００４】）を「一方、サッカロースやデキストリンを凝結遅延調整剤としてセメントモルタルに用いる提案も種々なされてきた（特開昭４８−６６６１８号公報、特許第１，２１２，４７０号など）が、これらは専ら水硬性物質の発熱を抑え熱歪みを防止するために使用されるものであった。さらに、ばい焼法、酸浸漬法、酵素法等により製造されたデキストリンを用いて、特定量の冷水可溶分、グルコース換算還元糖含有量、粘度等を付与したモルタル組成物が提案されている（特許第１，１６８，６２４号。特開昭６１−１７４５７号公報など）。本発明の目的は、接着強度が高く、優れた保水性、作業性、タイルずれ抵抗性を有する内外装用タイルの接着用セメントモルタル組成物を提供するものである。」と訂正する。
（３）訂正事項ｃ
　明細書中の「【課題を解決するための手段】本発明者らはセメントモルタル組成物として、セメント１００重量部と、２％水溶液の２０℃における粘度が１００〜１００，０００ｃＰであるセルロースエーテル０．１〜１．０重量部と、それぞれの粒度が３５５μｍ以下であるサッカロースおよび／または普通ポルトランドセメントの凝結始発および終結時間を３００分以上遅延させる、デキストリン０．０５〜０．３０重量部とからなるものとすれば、上記課題を解決できることを見出し本発明を完成した。」を「【課題を解決するための手段】本発明者らは内外装用タイルの接着用セメントモルタル組成物として、セメント１００重量部と、２％水溶液の２０℃における粘度が１００〜１００，０００ｃＰであるセルロースエーテル（但し、カルボキシメチルセルロースを除く）０．１〜１．０重量部と、それぞれの粒度が３５５μｍ以下であるサッカロースおよび／または普通ポルトランドセメントの凝結始発および終結時間を３００分以上遅延させる、デキストリン０．０５〜０．３０重量部とからなるものとすれば、上記課題を解決できることを見出し本発明を完成した。」と訂正する。
２−２訂正の目的の適否、新規事項の有無及び拡張変更の存否
　上記訂正事項ａは、一つにはセメントモルタル組成物の用途を内外装用タイルの接着用と限定するものであり、二つにはセルロースエーテルからカルボキシメチルセルロースを除外するものであるが、前者は特許明細書に記載されているし（本件特許掲載公報第１頁第１欄第１〜３行）、後者は新規事項の追加には該当しないいわゆる「除くクレーム」であるから、結局、訂正事項ａは特許請求の範囲の減縮を目的とする訂正に該当し、実質上特許請求の範囲を拡張し、変更するものではなく、新規事項の追加にも該当しない。
　また、上記訂正事項ｂ、ｃは、特許請求の範囲の減縮を目的とする上記訂正事項ａの訂正に伴うものであり、減縮された請求項１の記載と明細書の記載を整合させるために明りょうでない記載の釈明を行うことを目的とする訂正に該当する。
２−３独立特許要件
（１）訂正発明
  本件訂正明細書の請求項１に係る発明は、訂正明細書の記載からみて、その特許請求の範囲の請求項１に記載された次のとおりのものである（以下、訂正発明という。）。
「【請求項１】セメント１００重量部と、２％水溶液の２０℃における粘度が１００〜１００，０００ｃＰであるセルロースエーテル（但し、カルボキシメチルセルロースを除く）０．１〜１．０重量部と、それぞれの粒度が３５５μｍ以下であるサッカロースおよび／または普通ポルトランドセメントの凝結始発および終結時間を３００分以上遅延させる、デキストリン０．０５〜０．３０重量部とからなる内外装用タイルの接着用セメントモルタル組成物。」
（２）取消理由通知の内容
　当審で通知した取消理由通知の概要は次のとおりである。
「請求項１に係る発明は、刊行物１〜５に記載された発明に基いて当業者が容易に想到し得るものであるから、請求項１に係る発明の特許は、特許法第２９条第２項に違反してされたものであり取り消されるべきものである。」
（３）刊行物の記載内容
　刊行物１（特開昭５５−７５９４９号公報）には、グラウト用セメントモルタルに関し次の事項が記載されている。
（ａ）「冷水可溶分が５〜９０重量％であるデキストリンを含有させたグラウト用セメントモルタル。」（特許請求の範囲）
（ｂ）「従来、カルシウムサルフオアルミネート系や石灰系の膨張剤、又は鉄粉系物質を主成分とし、これに種々の薬剤を含有させたグラウト用セメントモルタルは、通常のセメントモルタルに比べて、ブリージングや沈下がなく、付着と剪断強度が大であるという性質を利用し、橋梁等のアンカーボルトの固定や機械台座の据付等に使用されている。」（第１頁左欄第１１〜１７行）
（ｃ）「このようなデキストリンの添加量は、グラウトセメントに対し０．０５〜１０重量％が好ましい。・・・本発明でいうグラウト用モルタルとは、・・・これに例えばポリビニルアルコール、カルボキシメチルセルローズ等の増粘剤、・・・を必要量添加したものなどを使用したモルタルである。」（第２頁右上欄第１０行〜左下欄第４行）
（ｄ）「実施例・・・なお実験Ｎｏ４は本発明例である。」（第２頁右下欄第９〜２０行）
（ｅ）第３頁第１表に実験Ｎｏ４がセメント３１１５重量部に対しデキストリン２１重量部、第２表に実験Ｎｏ４が、デキストリン冷水可溶分（重量％）２０が示されている。
　同じく刊行物２（特公昭４５−２８９９５号公報）には、特殊グラウト用セメント膨張剤に関し次の事項が記載されている。
（ｆ）「まず、ポバ−ル、メチルセルロ−ズ等の有機糊剤は、セメントペースト中の水分と結合し、又セメントペースト自体の粘性を増大させることによりセメントペースト中の遊離水の上昇、即ちブリ−ジングを防止する効果を有する。」（第２頁第３欄第１５〜２０行）
（ｇ）「カルシウムサルフオアルミネート系膨張剤に対し、有機糊剤を０．１〜２．０％、発泡剤０．００５〜０．５％配合して成るグラウト用セメント膨張剤５〜１５％とセメント９５〜８５％から成る特殊グラウト用セメント組成物。」（特許請求の範囲第２項）
　同じく刊行物３（特開昭５８−１１５０５１号公報）には、水中コンクリ−ト用混和剤に関し次の事項が記載されている。
（ｈ）「水溶性セルロースエーテル、水溶性の金属硫酸塩または金属塩化物、および消泡剤を主とする水中コンクリート用混和剤。」（特許請求の範囲第１項）
（ｉ）「本発明で用いられる水溶性セルロースエーテルとしては、メチルセルロース・・・ヒドロキシプロピルセルロース・・・が使用される。」（第２頁左上欄第１４行〜右上欄第５行）
（ｊ）「したがって、本発明におけるコンクリートとは、通常のコンクリート配合のほかモルタル配合、ペースト配合も含めて総称するものである。」（第２頁右下欄第１６〜１９行）
（ｋ）第３頁右下欄の実施例２の表には、混和剤として用いた水溶性セルロ−スエ−テルの粘度が４０００〜７５０００ｃｐであることが示されている。
　同じく刊行物４（特開昭６１−１７４５７号公報）には、コンクリ−ト組成物に関し、次の事項が記載されている。
（ｌ）「なお、本発明における高性能減水剤および特定品質の酵素法デキストリンとの併用によってもたらされる効果は、コンクリートのみならずセメント組成物（セメントペースト、グラウト、モルタル、コンクリート、等）一般についてももたらされる。」（第３頁左上欄第３〜７行）
（ｍ）「一般にデキストリンとして知られているものはこれをコンクリートに添加した場合弱い遅延性を示すことが知られているが・・・しかるに、本発明において限定した特定の品質を持った酵素法デキストリンの使用によってはじめて上に述べた各種の利点が発揮され、・・・」（第３頁右上欄第１４行〜左下欄第４行）
　同じく刊行物５（安藤哲也「生きているコンクリート−混和剤の四季−」株式会社セメントジャナール社）第５３〜５９頁（平成４年４月１日））には、セメントの水和をコントロールすることに関し次の事項が記載されている。
（ｎ）「この薬剤のスタート物質はトウモロコシから取れるデンプンで、加工反応後の粉末は、セメント、水と共に混ぜられると、アルカリ条件下で、穏やかに水酸基（−ＯＨ）を沢山持った遅延成分が溶解し、それがセメントに吸着してセメントの水和発熱硬化を徐々に進めて行くことが分かりました。・・・これに対し、水和熱抑制剤（デキストリン＝加工デンプン）を混和したコンクリートは温度上昇カーブが穏やかで、最高温度も低くなり、熱ひび割れ防止に優れたコンクリートとなります。」（第５６頁最終行〜第５８頁第１６行）
（４）対比・判断
　訂正発明と刊行物１〜５に記載された発明を対比する。
　訂正発明は、内外装用タイルの接着用セメントモルタル組成物に関する発明である。
　ところで、本件訂正明細書の説明に従えば、内外装用タイルの接着に有用なセメントモルタル組成物に関しては通常、（１）保水性（下地およびタイルへの吸水を防ぐことにより接着剤としてのモルタルの硬化を十分に発現させる）、（２）作業性（下地へのモルタル塗布時のワーカビリティ）、（３）タイルのずれ抵抗性（モルタルに張り付けたタイルが自重でずれたり落下するのを抑制する）、（４）作業能率（オープンタイム、モルタル塗布後、タイルを張り付けられる時間が長い）の各性能に優れていることが要求されている（本件訂正明細書段落【０００２】）。
　訂正発明は、分説すると次の点を構成要件としている。
（１）セメント１００重量部と、
（２）２％水溶液の２０℃における粘度が１００〜１００，０００ｃＰであるセルロースエーテル（但し、カルボキシメチルセルロースを除く）０．１〜１．０重量部と、
（３）それぞれの粒度が３５５μｍ以下であるサッカロースおよび／または普通ポルトランドセメントの凝結始発および終結時間を３００分以上遅延させる、デキストリン０．０５〜０．３０重量部とからなる
（４）内外装用タイルの接着用セメントモルタル組成物。
  換言すれば、訂正発明は、内外装用タイルの接着用セメントモルタル組成物において、特定の粘度のセルロースエーテルの特定の混合量（上記構成要件（２））、特定の粒度のサッカロースおよび／またはデキストリンの特定の混合量（上記構成要件（３））を有機的に結合することにより、内外装用タイルの接着用セメントモルタル組成物が上記四つの要求性能のうちの一部を満足するのではなく、四つの要求性能の全てすなわち、接着強度が高く、優れた保水性、作業性、タイルずれ抵抗性を有するという明細書記載の効果を奏するというものである。
  これに対して、刊行物１には、グラウトセメントとカルボキシメチルセルロースの必要量と上記構成要件（３）の数値範囲と重複する混合量のデキストリンとからなるグラウト用セメントモルタルについては記載されている。　しかしながら、上記構成要件（２）のセルロースエーテルからカルボキシメチルセルロースが除外されている点からみて、刊行物１には、上記構成要件（２）のセルロースエーテルは記載されていないと云えるし、何よりも、刊行物１には、橋梁等のアンカーボルトの固定や機械台座の据付等に使用されるグラウト用セメントモルタルについては記載されているが、内外装用タイルの接着用セメントモルタル組成物については何も記載されていないし、示唆もされていない。
  また、刊行物２には、セルロースエーテルを特定の混合量含む特殊グラウト用セメント膨張剤については記載されているが、内外装用タイルの接着用セメントモルタル組成物については何も記載されていないし、示唆もされていない。
  また、刊行物３には、特定の粘度のセルロースエーテルを含む水中コンクリート用混和剤については記載されているが、内外装用タイルの接着用セメントモルタル組成物については何も記載されていないし、示唆もされていない。
  また、刊行物４には、酵素法デキストリンを含むコンクリート組成物については記載されているが、内外装用タイルの接着用セメントモルタル組成物については何も記載されていないし、示唆もされていない。
  また、刊行物５には、デキストリンによりコンクリート水和をコントロールすることについては記載されているが、内外装用タイルの接着用セメントモルタル組成物については何も記載されていないし、示唆もされていない。
  したがって、刊行物１〜５に内外装用タイルの接着用セメントモルタル組成物について何も記載されていないし示唆もされていない以上、刊行物１〜５に記載された発明を組み合わせても、訂正発明は刊行物１〜５に記載された発明に基いて当業者が容易に想到し得るものであるとすることはできない。
  以上のとおり、 訂正発明は特許出願の際、独立して特許を受けることができるものである。
２−３まとめ
　したがって、上記訂正は、平成６年改正法附則第６条第１項の規定によりなお従前の例によるとされる、特許法第１２０条の４第３項において準用する特許法第１２６条第１項ただし書、第２項及び第３項の規定に適合するので、当該訂正を認める。
３特許異議申立てについて
３−１申立ての理由の概要
  特許異議申立人は、証拠方法として甲第１〜５号証を提出し、請求項１に係る発明は、甲第１〜５号証に記載された発明に基いて当業者が容易に想到し得るものであるから、特許法第２９条第２項の規定に違反してされたものであり取り消されるべきものである旨主張している。
３−２甲号各証の記載内容
  甲第１〜５号証は、上記刊行物１〜５と同じ。
３−３本件発明
  本件請求項１に係る発明は、上記２−３（１）において摘記したとおりのものである。
３−４判断
　上記２−３（４）で述べたとおりである。
４むすび
  以上のとおり、特許異議申立ての理由及び証拠方法によっては、本件請求項１に係る発明の特許を取り消すことはできない。
  また、他に本件請求項１に係る発明の特許を取り消すべき理由を発見しない。
　したがって、本件請求項１に係る発明の特許は拒絶の査定をしなければならない特許出願に対してされたものとは認めない。
　よって、平成６年改正法附則第１４条の規定に基づく、特許法等の一部を改正する法律の施行に伴う経過措置を定める政令（平成７年政令第２０５号）第４条第２項の規定により上記のとおり決定する。
【異議決定日】
平成１２年８月２１日（２０００．８．２１）
【訂正の要旨】
訂正の要旨
　特許第２８７５７０１号発明の明細書を、本件訂正請求書に添付された訂正明細書のとおりに、すなわち、特許請求の範囲の減縮を目的として、
（１）訂正事項ａ
　請求項１の「セメント１００重量部と、２％水溶液の２０℃における粘度が１００〜１００，０００ｃＰであるセルロースエーテル０．１〜１．０重量部と、それぞれの粒度が３５５μｍ以下であるサッカロースおよび／または普通ポルトランドセメントの凝結始発および終結時間を３００分以上遅延させる、デキストリン０．０５〜０．３０重量部とからなるセメントモルタル組成物。」を「セメント１００重量部と、２％水溶液の２０℃における粘度が１００〜１００，０００ｃＰであるセルロースエーテル（但し、カルボキシメチルセルロースを除く）０．１〜１．０重量部と、それぞれの粒度が３５５μｍ以下であるサッカロースおよび／または普通ポルトランドセメントの凝結始発および終結時間を３００分以上遅延させる、デキストリン０．０５〜０．３０重量部とからなる内外装用タイルの接着用セメントモルタル組成物。」と訂正する。
　さらに、明りょうでない記載の釈明を行うことを目的として、
（２）訂正事項ｂ
　明細書中の「一方、サッカロースやデキストリンを凝結遅延調整剤としてセメントモルタルに用いる提案も種々なされてきた（特開昭４８−６６６１８号公報、特許第１，２１２，４７０号など）が、これらは専ら水硬性物質の発熱を抑え熱歪みを防止するために使用されるものであった。さらに、ばい焼法、酸浸漬法、酵素法等により製造されたデキストリンを用いて、特定量の冷水可溶分、グルコース換算還元糖含有量、粘度等を付与したモルタル組成物が提案されている（特許第１，１６８，６２４号。特開昭６１−１７４５７号公報など）。本発明の目的は、接着強度が高く、優れた保水性、作業性、タイルずれ抵抗性を有するセメントモルタル組成物を提供するものである。」（本件特許掲載公報第２頁第３欄段落【０００４】）を「一方、サッカロースやデキストリンを凝結遅延調整剤としてセメントモルタルに用いる提案も種々なされてきた（特開昭４８−６６６１８号公報、特許第１，２１２，４７０号など）が、これらは専ら水硬性物質の発熱を抑え熱歪みを防止するために使用されるものであった。さらに、ばい焼法、酸浸漬法、酵素法等により製造されたデキストリンを用いて、特定量の冷水可溶分、グルコース換算還元糖含有量、粘度等を付与したモルタル組成物が提案されている（特許第１，１６８，６２４号。特開昭６１−１７４５７号公報など）。本発明の目的は、接着強度が高く、優れた保水性、作業性、タイルずれ抵抗性を有する内外装用タイルの接着用セメントモルタル組成物を提供するものである。」と訂正する。
（３）訂正事項ｃ
　明細書中の「【課題を解決するための手段】本発明者らはセメントモルタル組成物として、セメント１００重量部と、２％水溶液の２０℃における粘度が１００〜１００，０００ｃＰであるセルロースエーテル０．１〜１．０重量部と、それぞれの粒度が３５５μｍ以下であるサッカロースおよび／または普通ポルトランドセメントの凝結始発および終結時間を３００分以上遅延させる、デキストリン０．０５〜０．３０重量部とからなるものとすれば、上記課題を解決できることを見出し本発明を完成した。」を「【課題を解決するための手段】本発明者らは内外装用タイルの接着用セメントモルタル組成物として、セメント１００重量部と、２％水溶液の２０℃における粘度が１００〜１００，０００ｃＰであるセルロースエーテル（但し、カルボキシメチルセルロースを除く）０．１〜１．０重量部と、それぞれの粒度が３５５μｍ以下であるサッカロースおよび／または普通ポルトランドセメントの凝結始発および終結時間を３００分以上遅延させる、デキストリン０．０５〜０．３０重量部とからなるものとすれば、上記課題を解決できることを見出し本発明を完成した。」と訂正する。
（５４）【発明の名称】
セメントモルタル組成物
（５７）【特許請求の範囲】
　　【請求項１】　セメント１００重量部と、２％水溶液の２０℃における粘度が１００〜１００，０００ｃＰであるセルロースエーテル
（但し、カルボキシメチルセルロースを除く）
内外装用タイルの接着用
【発明の詳細な説明】
　　　【０００１】
　　【産業上の利用分野】
　本発明は建築材料、とくには内外装用タイルの接着に有用なセメントモルタル組成物に関する。
　　　【０００２】
　　【従来の技術】
　建築材料としての内外装用タイルは耐久性と美観の両面から近年需要が増加している。しかし、その一方でタイル張り付け作業の際の接着剤となるモルタルの性能が不十分なことから、絶えずその改善が求められている。タイル接着用モルタルには、通常、（１）保水性（下地およびタイルヘの吸水を防ぐことにより接着剤としてのモルタルの硬化を十分に発現させる）、（２）作業性（下地へのモルタル塗布時のワーカビリティ）、（３）タイルのずれ抵抗性（モルタルの張り付けたタイルが自重でずれたり落下するのを抑制する）、（４）作業能率（オープンタイム、モルタル塗布後、タイルを張り付けられる時間が長い）の各性能に優れていることが要求されている。これらの要求に応えるため、セメントモルタル組成物には、メチルセルロース、ヒドロキシプロピルメチルセルロース、ヒドロキシエチルメチルセルロース、ヒドロキシエチルエチルセルロースなどのセルロースエーテル、ポリビニルアルコール、マレイン酸変性ポリビニルアルコール、エチレン−酢酸ビニル共重合体エマルジョン、スチレンブタジエンゴム、ポリアクリル酸エステルエマルジョン、酢酸ビニルビニルバーサテートなどの単独または２種以上の組み合わせが添加されてきた。
　　　【０００３】
　　【発明が解決しようとする課題】
　しかし、これらの水溶性高分子、エマルジョン、ラテックスなどを用いても要求性能の一部しか満足されない。例えば、セルロースエーテルの低粘度品を単独に用いたときは、モルタルの保水性が不足し、下地とタイルにモルタル中の水分が吸収され、モルタルのドライアウトを引き起こす結果、モルタルの硬化不良をもたらし、タイル接着強度の低下を招く。また、その高粘度品を用いたときは、保水性は満足されるが、モルタル表面の皮張り（スキニング）を引き起こし、短時間でのタイルの張り付けを不可能にし作業能率を著しく低下させる。これらの理由で保水性、作業能率の両方が十分に満足されない粘度範囲で使用するしかなかった。エマルジョンやラテックスの単独使用はタイルの接着強度を向上させるものの保水性が不十分なため、タイルの自重によるずれや落下を防止することができない。その上、これらは非常に高価なため、その性能の一部を改善するだけでもセメントモルタル全体のコストを大きく上昇させる。現在、このセルロースエーテルとエマルジョンまたはラテックスとの併用が性能的に優れているといわれているが高価なため普及していない。さらに、セメントモルタルの凝結遅延剤として、従来リグニンスルホン酸塩、オキシカルボン酸、アミノカルボン酸、アルカリ可溶タンパク質、水溶性アクリル酸塩などがよく知られているが、これらは添加量当りの凝結遅延効果が少なく、さらに添加量次第では凝結促進剤としても作用する。
　　　【０００４】
　一方、サッカロースやデキストリンを凝結遅延調整剤としてセメントモルタルに用いる提案も種々なされてきた（特開昭４８−６６６１８号公報、特許第１，１２１，４７０号など）が、これらは専ら水硬性物質の発熱を抑え熱歪みを防止するために使用されるものであった。さらに、ばい焼法、酸浸漬法、酵素法等により製造されたデキストリンを用いて、特定量の冷水可溶分、グルコース換算還元糖含有量、粘度等を付与したモルタル組成物が提案されている（特許第１，１６８，６２４号。特開昭６１−１７４５７号公報など）。本発明の目的は、接着強度が高く、優れた保水性、作業性、タイルずれ抵抗性を有する
内外装用タイルの接着用
　　　【０００５】
　　【課題を解決するための手段】
　本発明者らは
内外装用タイルの接着用
（但し、カルボキシメチルセルロースを除く）
　　　【０００６】
　以下、本発明をさらに詳細に説明する。本発明で用いられるセルロースエーテルは、ブルックフィールド回転粘度計による測定で、２％水溶液の２０℃における粘度が１００〜１００，０００ｃＰでありさえすれば如何なるものでもよく、例えば、メチルセルロース、ヒドロキシメチルセルロース、ヒドロキシエチルメチルセルロース、ヒドロキシエチルエチルセルロースなどが挙げられ、特別な製法によらず上市されているものから任意に選択採用することができる。上記粘度が１００ｃＰ未満では必要な保水力を得るための添加量が非常に多くなってセメントモルタル組成物が高価なものとなり経済性が失われる。また、１００，０００ｃＰを超えるとモルタルの粘りを過度に上昇させて作業性を損ない、また塗布モルタル表面に皮張りをひき起こし、タイルの張り付け可能時間を短くしてしまう。さらに、セルロースエーテルの添加量はセメント１００重量部当り０．１〜１．０重量部であることが必要で、これが０．１重量部未満では作業性が悪化し十分な保水力を得ることができず、１．０重量部を超えると量の増加の割合に効果の向上が望めず経済性が失われるほか、１００，０００ｃＰ以上の高粘度セルロースエーテルを使用した場合と同様、モルタルの粘りを過度に上昇させて作業性を損なったり、モルタルの皮張りを引き起こす。
　　　【０００７】
　サッカロースおよびデキストリンは凝結遅延剤としてそのいずれか、または両者を使用するもので、とくにデキストリンはセメント１００重量部当り０．０５〜０．３０重量部の添加量において凝結遅延時間が普通ポルトランドセメントの凝結始発および終結時間を３００分以上遅延させるものであることが必要とされる。この凝結時間はＪＩＳ　Ｒ−５２０１にしたがって測定した、遅延剤を入れない標準との時間差で表されるもので、これが３００分未満ではタイル張り付け時間の顕著な延長が見られない。また、サッカロースおよびデキストリンはそれぞれセメント１００重量部当り０．０５〜０．３０重量部の添加量であることが必要で、これが０．０５重量部未満では皮張りを抑制したり、タイルの張り付けることのできる時間を延長したりする効果が少なく、作業能率を向上できない。また０．３０重量部を超えるとモルタルの硬化が不十分となり、タイル接着強度が却って低下するようになる。このサッカロースおよびデキストリンは食品用として市販されているもので十分であるが、モルタル中で容易に溶解させるために、それぞれの粒度が３５５μｍ以下（ＪＩＳ標準飾４２メッシュ通過）であることが必要となる。これを超える粒度ではモルタル調合時にサッカロースとデキストリンが偏在したり、部分的な不溶物を生じたりして、モルタルとして十分な性能を発現できなくなる。サッカロースおよびデキストリンのモルタル組成物への添加により、モルタルの保水力が向上し、サッカロースやデキストリンに比べ比較的高価なセルロースエーテルの添加量を下げることが可能になる。
　　　【０００８】
　本発明のセメントモルタル組成物は、あらかじめセメント、セルロースエーテル、サッカロースおよび／またはデキストリン、さらに必要に応じてこれらに乾燥砂を加えて混合し、現場で水を加えて混練するか、あらかじめセメント、セルロースエーテル、サッカロースおよび／またはデキストリンを混合しておいたものに、現場で所定量のセメント、さらに必要に応じて乾燥砂を加えて混合した後、水を加えて混練し、使用に供することができる。
　　　【０００９】
　　【実施例】
　以下、本発明の具体的態様を実施例および比較例により説明するが、本発明はこれに限定されるものではない。
実施例１〜５および比較例１〜１０
　表１〜３に示す配合のセメントモルタル組成物を用いてＪＩＳ　Ｒ−５２０１（セメントの物理試験方法）に規定する方法によってセメントモルタルを調製し、これについて下記の方法で評価を行い、その結果を表１〜３に併記した。なお、各例中で使用した成分の明細は次の通りである。
　　　【００１０】
〔使用した成分の明細〕
ポルトランドセメント：大日本セメント社製、普通ポルトランドセメント。
珪砂：三河６号珪砂。
セルロースエーテル：信越化学工業社製、９０ＳＨ−４０００、ヒドロキシプロピルメチルセルロース。
サッカロース：和光純薬工業社製。
デキストリン：日澱化学社製。
エマルジョン：Ｗａｃｋｅｒ社製、エチレン−酢酸ビニル共重合体系エマルジョン、３０％濃度。
　　　【００１１】
〔評価方法〕
テーブルフロー：ＪＩＳ　０Ｒ−５２０１にしたがって測定した。
デキストリン凝結遅延時間：ＪＩＳ　Ｒ−５２０１にしたがって測定した、遅延剤を入れない標準との時間差で表す。
保水性：住宅都市整備公団のタイルモルタル試験法のろ紙法保水性測定法に準じた。
接着強度：コンクリート下地板をプライマー処理後、２０℃、ＲＨ８５％の条件下で、その上にモルタルを５ｍｍ厚で塗布し、３０分間放置後、磁器製小口平タイルを圧着貼りし、１４日および２８日養生後での接着強度を建研式引っ張り試験機で測定した。
作業性：２名の作業員がコンクリート板にモルタルを塗布し、その作業性を下記の基準で評価した。塗り易い‥‥‥○、塗りにくい‥‥‥×。
タイルずれ：コンクリート下地板にモルタルを５ｍｍ厚で塗布し、１６０ｇのタイルを圧着貼りし、垂直にした後、１分間保持し、自重でずれた距離を測定した。
　　　【００１２】
　【表１】
　　　【００１３】
　【表２】
　　　【００１４】
　【表３】
　　　【００１５】
　　【発明の効果】
　本発明のセメントモルタル組成物は接着強度が高く、優れた保水性、作業性、タイルずれ抵抗性を有するので、タイルの接着剤として有用である。